(57)【要約】  リサイクル方法は、カバーガラス２３と、電池層２１Ｂと、これらを密着する封止材２４と、を備える太陽電池モジュール２０に適用される。リサイクル方法は、カバーガラス２３と封止材２４との界面を所定の温度範囲に加熱し、その界面が所定の温度範囲を維持した状態で太陽電池モジュール２０の側面から封止材２４に力を加えて、その界面から封止材２４及び電池層２１Ｂを引き剥がす。
2019203026.tif 000002
【特許請求の範囲】
【請求項１】
カバーガラスと、電池層と、これらを密着する封止材と、を備える太陽電池モジュールのリサイクル方法において、
前記カバーガラスと前記封止材との界面を所定の温度範囲に加熱し、
前記界面が前記所定の温度範囲を維持した状態で前記太陽電池モジュールの側面から前記封止材に力を加えて、前記界面から前記封止材及び前記電池層を引き剥がす、
太陽電池モジュールのリサイクル方法。
【請求項２】
前記所定の温度範囲は、前記封止材の軟化温度以上、溶解温度以下である、
請求項１に記載の太陽電池モジュールのリサイクル方法。
【請求項３】
前記封止材は、ＥＶＡであり、
前記所定の温度範囲は、４０℃以上、１４０℃以下である、
請求項２に記載の太陽電池モジュールのリサイクル方法。
【請求項４】
前記力は、セパレータにより加えられ、
前記セパレータは、前記太陽電池モジュールの側面に最初に接触する第１の時点以外の第２の時点において、前記カバーガラスと前記封止材とが分離される境界部に接触しない、
請求項３に記載の太陽電池モジュールのリサイクル方法。
【請求項５】
前記セパレータは、前記第２の時点において、前記封止材に接触する接触部を有し、
前記接触部の接線と前記カバーガラスの表面とのなす角度は、３６°以上、５１°以下である、
請求項４に記載の太陽電池モジュールのリサイクル方法。
【請求項６】
前記カバーガラスの表面に平行な方向において、前記太陽電池モジュールと前記セパレータとの相対速度を所定の速度範囲とし、かつ前記太陽電池モジュールの側面を前記セパレータに押し当てることで、前記力を発生させる、
請求項４又は５に記載の太陽電池モジュールのリサイクル方法。
【請求項７】
前記セパレータの温度は、室温に維持される、
請求項４乃至６のいずれか１項に記載の太陽電池モジュールのリサイクル方法。
【請求項８】
前記電池層は、ＣＩＳ型の電池層である、
請求項１乃至７のいずれか１項に記載の太陽電池モジュールのリサイクル方法。
【請求項９】
前記封止材及び前記電池層を前記カバーガラスから引き剥がした後において、前記カバーガラスに残存する前記封止材の重量は、前記カバーガラスの重量の９％以下である、
請求項１乃至８のいずれか１項に記載の太陽電池モジュールのリサイクル方法。
【請求項１０】
前記電池層が基板ガラス上に配置され、かつ前記カバーガラスと前記基板ガラスとの間に挟まれる構造の太陽電池モジュールである場合に、前記基板ガラスに前記力を加えて、前記基板ガラスを粉砕しながら、前記封止材、前記電池層、及び前記基板ガラスを前記カバーガラスから引き剥がす、
請求項１乃至９のいずれか１項に記載の太陽電池モジュールのリサイクル方法。
【請求項１１】
前記カバーガラスから引き剥がされた前記封止材、前記電池層、及び前記基板ガラスを溶解液に浸すことにより、前記電池層を溶解し、かつ前記基板ガラスと前記封止材とを分離し、
前記基板ガラスと前記封止材とを別々に回収する、
請求項１０に記載の太陽電池モジュールのリサイクル方法。
【請求項１２】
前記基板ガラス及び前記封止材は、前記溶解液中において両者の重量差を利用することにより別々に回収される、
請求項１１に記載の太陽電池モジュールのリサイクル方法。
【請求項１３】
前記溶解液は、硝酸溶液である、
請求項１２に記載の太陽電池モジュールのリサイクル方法。
【請求項１４】
前記電池層内に含まれる各材料は、前記溶解液から前記基板ガラスと前記封止材とを回収した後、前記溶解液から抽出することにより回収される、
請求項１１乃至１３のいずれか１項に記載の太陽電池モジュールのリサイクル方法。
【請求項１５】
カバーガラスと、電池層と、これらを密着する封止材と、を備える太陽電池モジュールのリサイクル装置において、
前記カバーガラスと前記封止材との界面を所定の温度範囲に加熱するヒータと、
前記太陽電池モジュールの側面から前記封止材に力を加えるセパレータと、
前記カバーガラスの表面に平行な方向において、前記太陽電池モジュールと前記セパレータとの間に相対速度を発生させる駆動部と、
前記ヒータ及び前記駆動部を制御する制御部と、を備え、
前記制御部は、
前記ヒータにより前記界面を前記所定の温度範囲に設定し、
前記界面が前記所定の温度範囲を維持した状態で、前記駆動部により前記太陽電池モジュールの側面から前記封止材に前記力を加えて、前記界面から前記封止材及び前記電池層を引き剥がす、
太陽電池モジュールのリサイクル装置。
【請求項１６】
前記ヒータは、前記カバーガラス側から前記界面を前記所定の温度範囲に加熱する、
請求項１５に記載の太陽電池モジュールのリサイクル装置。
【請求項１７】
太陽電池モジュールから取り外されたリサイクル用のカバーガラスであって、
ガラス本体と、
前記ガラス本体に付着した封止材と、を備え、
前記封止材は、前記太陽電池モジュール内の電池層を封止する材料であり、
前記封止材の重量は、前記ガラス本体の重量の９％以下である、
カバーガラス。
【請求項１８】
前記封止材は、前記ガラス本体の縁部のみに付着する、
請求項１７に記載のカバーガラス。
【発明の詳細な説明】
【技術分野】
【０００１】
本発明は、太陽電池モジュールのリサイクル方法及びリサイクル装置に関する。
【背景技術】
【０００２】
太陽光発電は、再生可能エネルギーによる発電として注目される。これに伴い、今後、大量の太陽電池モジュールが各地に設置されることが予想される。そこで関心を集めているのが、使用済みの太陽電池モジュールをリサイクルするための仕組みや技術である。【０００３】
太陽電池モジュールのリサイクルにおいて重要な点は、如何に低コストでリサイクルを実現するか、及び如何に高収率で材料を回収できるか、にある。リサイクルの低コスト化は、コストペイバックタイムの短縮化を実現し、さらにはリサイクルコストを製品の販売価格に含めることを可能とする。また、太陽電池モジュールは、希少金属や有害物質を含む様々な材料を備える。従って、これらの材料を高収率で回収できれば、地球資源の有効活用、製品コストの低下、及び有害物質の非拡散に貢献できる。
【先行技術文献】
【特許文献】
【０００４】
【特許文献１】特開２０１６−２０３０６１号公報
【特許文献２】特許第５５７４７５０号公報
【発明の概要】
【発明が解決しようとする課題】
【０００５】
特許文献１は、太陽電池モジュールのリサイクルにおいて、ブレード（刃）を用いてガラス基板と他の材料とを分離する技術を開示する。しかし、ガラス基板と他の材料との分離は、両者を密着する封止材をブレードにより切断することにより行われる。この場合、その分離後において、大量の封止材は、ガラス基板上に密着したまま残存する。従って、特許文献１の技術では、ガラス基板上に残存した封止材を除去する工程が必要となる。この工程は、例えば、封止材を高温で約１３時間焼成し、かつ熱分解する工程であり、結果として、リサイクルコストが膨大となると共に、ＣＯ２の発生により環境負荷も大きくなる。【０００６】
また、特許文献２は、加熱により軟化した封止材にブレードを押し当て、ガラス基板から裏面保護材を分離する技術を開示する。しかし、この技術も、ブレードを用いて、ガラス基板と裏面保護材とを密着する封止材を切断する。この場合、特許文献１に開示される技術と同様に、その分離後において、大量の封止材は、ガラス基板上に密着したまま残存する。従って、特許文献２の技術でも、ガラス基板上に残存した封止材を除去するために、例えば、封止材を高温で長時間焼成し、かつ熱分解する工程が必要となる。【０００７】
本発明の実施形態は、低コスト及び高収率で材料を回収可能な太陽電池モジュールのリサイクル技術を提案する。
【課題を解決するための手段】
【０００８】
本発明の実施形態に係わるリサイクル方法は、カバーガラスと、電池層と、これらを密着する封止材と、を備える太陽電池モジュールに適用される。前記リサイクル方法は、前記カバーガラスと前記封止材との界面を所定の温度範囲に加熱し、前記界面が前記所定の温度範囲を維持した状態で前記太陽電池モジュールの側面から前記封止材に力を加えて、前記界面から前記封止材及び前記電池層を引き剥がす。
【発明の効果】
【０００９】
本発明の実施形態によれば、低コスト及び高収率で材料を回収可能な太陽電池モジュールのリサイクル技術を実現できる。
【図面の簡単な説明】
【００１０】
【図１】リサイクル装置の第１の例を示す図。
【図２】リサイクル装置の第２の例を示す図。
【図３】分離装置の変形例を示す図。
【図４】太陽電池モジュールの第１の例を示す図。
【図５】電池層の例を示す図。
【図６】太陽電池モジュールの第２の例を示す図。
【図７】リサイクル方法の第１の例を示す図。
【図８】リサイクル方法の比較例を示す図。
【図９】図７の方法の第１の時点での分離の様子を示す図。
【図１０】第１の時点での分離の様子を詳細に示す図。
【図１１】図７の方法の第２の時点での分離の様子を示す図。
【図１２】第２の時点での分離の様子を詳細に示す図。
【図１３】図８の方法の分離の様子を示す図。
【図１４】モジュール温度と封止材の密着力との関係を示す図。
【図１５】セパレータの接触角度と残存封止材との関係を示す図。
【図１６】リサイクル方法の第２の例を示す図。
【発明を実施するための形態】
【００１１】
以下、図面を参照しながら実施形態を説明する。
実施形態では、その説明を分かり易くするため、本発明の主要部以外の構造又は要素については、簡略化又は省略して説明する。また、図面において、同じ要素には、同じ符号を付すことにする。尚、図面において、各要素の厚さ、形状などは、模式的に示したもので、実際の厚さや形状などを示すものではない。
【００１２】
＜太陽電池モジュールのリサイクル装置＞
まず、太陽電池モジュールのリサイクル装置の例を説明する。
【００１３】
図１は、リサイクル装置の第１の例を示す。
太陽電池モジュールのリサイクル装置１０は、加熱装置１１と、分離装置１２と、これらを制御する制御部１３と、を備える。
【００１４】
加熱装置（ヒータ）１１は、リサイクルの対象としての太陽電池モジュールを所定の温度範囲に加熱する。例えば、太陽電池モジュールがカバーガラスと、電池層と、これらを密着する封止材と、を備える場合、加熱装置１１は、後述するように、カバーガラスと封止材との界面を所定の温度範囲に加熱することを目的に設けられる。これは、後述するように、封止材を電池層と共にカバーガラスから引き剥がすためである。
【００１５】
従って、加熱装置１１は、カバーガラスと封止材との界面を局所的に加熱できる機能を有するのが望ましい。しかし、加熱装置１１は、太陽電池モジュールを全体的に加熱するものであってもよい。この場合でも、太陽電池モジュールを所定の温度範囲に加熱し、かつ封止材にその側面から力を加えることで、封止材を電池層と共にカバーガラスから引き剥がすことができるからである。
【００１６】
このようなことから、加熱装置１１の種類は、特に限定されない。加熱装置１１は、ランプ加熱タイプ、抵抗加熱タイプ、高周波加熱タイプ、誘導加熱タイプなどを利用可能である。
【００１７】
分離装置１２は、加熱装置１１により所定の温度範囲に加熱された太陽電池モジュールに対して、封止材を切断することなく、封止材及び電池層をカバーガラスから引き剥がす機能を有する。分離装置１２は、ステージ１２１と、駆動部１２２と、セパレータ１２３と、を備える。ステージ１２１は、太陽電池モジュールを設置又は搬送するためのものである。駆動部１２２は、カバーガラス又はステージ１２１の表面に平行な方向において、太陽電池モジュールとセパレータ１２３との相対速度を所定の速度範囲とし、かつ前記太陽電池モジュールの側面を前記セパレータに押し当てる。例えば、駆動部１２２は、ステージ１２１上の太陽電池モジュールを、セパレータ１２３に向かう方向に所定の速度範囲で送り出す。
【００１８】
セパレータ１２３は、太陽電池モジュールの側面から封止材に力を加える。セパレータ１２３は、封止材に力を加えることが可能であれば、形状、固定／可動などに制限されることはない。例えば、同図では、セパレータ１２３は、曲面部を有する。この曲面部は、太陽電池モジュールの側面に印加される力を、封止材及び電池層をカバーガラスから引き剥がす力、即ち、カバーガラスの表面に垂直な力に有効に変換するために有効である。また、セパレータ１２３は、固定されていてもよいし、又はカバーガラスの表面に平行な方向、具体的には、太陽電池モジュールに向かう方向に可動であってもよい。
【００１９】
制御部１３は、コントローラ及びメモリを含む。コントローラは、例えば、ＣＰＵ、ＭＰＵなどである。メモリは、例えば、ＲＡＭ、ＲＯＭなどである。制御部１３は、リサイクル装置１０内に組み込まれたユニットでもよいし、又はパソコンなどの汎用装置を利用してもよい。
【００２０】
制御部１３は、封止材を電池層と共にカバーガラスから引き剥がすために、例えば、加熱装置１１において太陽電池モジュールを加熱する所定の温度範囲、及び分離装置１２において太陽電池モジュールを搬送する所定の速度範囲を制御する。例えば、制御部１３は、所定の温度範囲を、４０℃以上、１４０℃以下に設定する。また、制御部１３は、所定の速度範囲を、２４ｍｍ／秒以下（但し、０ｍｍ／秒を除く）に設定する。これらの温度範囲及び速度範囲に設定する根拠については、後述する。
【００２１】
尚、セパレータ１２３の角度（後述するセパレータの接触角度に対応）が回転軸Ｏを中心に変更可能であり、かつセパレータ１２３の温度が変更可能である場合、制御部１３は、セパレータ１２３の角度及び温度のうちの少なくとも１つを制御してもよい。例えば、制御部１３は、セパレータ１２３の角度を制御することで、上述の封止材及び電池層をカバーガラスから引き剥がす力を制御可能となる。
【００２２】
このようなリサイクル装置によれば、後述するリサイクル方法を実行することで、カバーガラスと封止材との界面から、封止材及び電池層を引き剥がすことが可能となる。即ち、太陽電池モジュールのリサイクルにおいて、カバーガラスは、粉砕されず、かつ封止材は、カバーガラス上にほとんど残らない。従って、ガラス材料が有効にリサイクル可能となると共に、カバーガラスをそのまま再利用することも可能となる。
【００２３】
図２は、リサイクル装置の第２の例を示す。
本例のリサイクル装置１０は、第１の例と比べると、加熱装置を省略し、かつ分離装置１２内にヒータ１２４を設けた点に特徴を有する。それ以外の点については、第１の例と同じであるため、図１で使用した符号と同じ符号を図２でも使用することにより、その詳細な説明を省略する。
【００２４】
ヒータ１２４は、ステージ１２１の直下に配置される。ヒータ１２４は、ステージ１２１の内部に組み込まれていてもよい。ヒータ１２４の種類は、特に限定されないが、小型化が可能な抵抗加熱タイプ、例えば、ホットプレートなどを利用するのが望ましい。
【００２５】
リサイクルの対象としての太陽電池モジュールがカバーガラス側を下にしてステージ１２１上に配置される場合、ヒータ１２４は、カバーガラス側から太陽電池モジュールを加熱することができる。即ち、制御部１３は、太陽電池モジュールのカバーガラスと封止材との界面を所定の温度範囲に設定することが容易となる。
【００２６】
従って、本例のリサイクル装置を用いれば、カバーガラスと封止材との界面における密着力を弱めることが容易に可能となる。その結果、後述するリサイクル方法を実行することで、カバーガラスと封止材との界面から、封止材及び電池層を引き剥がすことが可能となる。
【００２７】
図３は、分離装置の変形例を示す。
この変形例は、第１の例（図１）及び第２の例（図２）の双方に適用可能である。
【００２８】
この変形例の特徴は、図１及び図２のステージ１２１に代えて、ローラー１２５を設けた点にある。ローラー１２５は、駆動部１２２による太陽電池モジュールの搬送を容易化する効果を有する。また、この変形例を第２の例に適用した場合、図２のヒータ１２４を図３のローラー１２５の間にそれぞれ設け、太陽電池モジュールの加熱効率を高めることも可能である。
【００２９】
＜太陽電池モジュール＞
次に、太陽電池モジュールの例を説明する。
本実施形態の対象となり得る太陽電池モジュールの種類は、特に制限されない。リサイクルの対象としての太陽電池モジュールは、少なくともカバーガラスと、電池層と、これらを密着する封止材と、を備えていればよい。
【００３０】
以下では、本実施形態の対象となり得る太陽電池モジュールの例として、化合物系太陽電池モジュールと、シリコン系太陽電池モジュールと、の２つを説明する。
【００３１】
図４は、太陽電池モジュールの第１の例を示す。
第１の例は、化合物系太陽電池モジュールの例である。化合物系太陽電池モジュールは、シリコン系太陽電池モジュールに比べて、薄膜化及び低コスト化が可能であるという特徴を有する。
【００３２】
太陽電池モジュール２０は、電池セル部２１と、バックシート２２と、カバーガラス２３と、封止材２４と、を備える。電池セル部２１は、基板ガラス２１Ａと、基板ガラス２１Ａ上の電池層２１Ｂと、を備える。即ち、太陽電池モジュール２０は、電池層２１Ｂが２枚のガラス板（カバーガラス２３と基板ガラス２１Ａ）に挟まれる構造を有する。
【００３３】
但し、基板ガラス２１Ａは、樹脂基板、金属基板、柔軟性のあるフレキシブル基板、例えば、ステンレス鋼（ＳＵＳ）、アルミニウム、及び、酸化アルミニウムの積層構造を有するフレキシブル基板など、に変更可能である。また、基板ガラス２１Ａは、ナトリウム、カリウムなどのアルカリ金属を含んでもよい。
【００３４】
電池層２１Ｂは、光を電気に変換する機能を有する。光は、カバーガラス２３側から電池層２１Ｂに入射される。電池層２１Ｂは、例えば、図５に示す構造を有する。
【００３５】
図５において、電池層２１Ｂは、基板ガラス２１Ａ上の第１の電極層２１１と、第１の電極層２１１上の光電変換層２１２と、光電変換層２１２上のバッファ層２１３と、バッファ層２１３上の第２の電極層２１４と、を備える。
【００３６】
第１の電極層２１１は、例えば、金属電極層である。第１の電極層２１１は、光電変換層２１２との反応が発生し難い材料を備えるのが望ましい。第１の電極層２１１は、モリブデン（Mo）、チタン（Ti）、クロム（Cr）などから選択可能である。第１の電極層２１１は、第２の電極層２１４内に含まれる材料と同じ材料を含んでもよい。第１の電極層２１１の厚さは、２００ｎｍ以上、５００ｎｍ以下に設定される。
【００３７】
光電変換層２１２は、多結晶又は微結晶のｐ型化合物半導体層である。例えば、光電変換層２１２は、I族元素と、III族元素と、VI族元素（カルコゲン元素）としてセレン（Se）及び硫黄（S）と、を含むカルコパイライト構造の混晶化合物（I-III-(Se, S)2）を備える。I族元素は、銅（Cu）、銀（Ag）、金（Au）などから選択可能である。III族元素は、インジウム（In）、ガリウム（Ga）、アルミニウム（Al）などから選択可能である。また、光電変換層２１２は、VI族元素として、セレン及び硫黄の他に、テルル（Te）などを含んでもよい。光電変換層２１２は、薄膜化され、その厚さは、１μｍ以上、１．５μｍ以下に設定される。
【００３８】
バッファ層２１３は、例えば、ｎ型又はi（intrinsic）型高抵抗導電層である。ここで言う「高抵抗」とは、第２の電極層２１４の抵抗値よりも高い抵抗値を有するという意味である。バッファ層２１３は、亜鉛（Zn）、カドミウム（Cd）、インジウム（In）を含む化合物から選択可能である。亜鉛を含む化合物としては、例えば、ZnO、ZnS、Zn(OH)2、又は、これらの混晶であるZn(O, S)、Zn(O, S, OH)、さらには、ZnMgO、ZnSnOなど、がある。カドミウムを含む化合物としては、例えば、CdS、CdO、又は、これらの混晶であるCd(O, S)、Cd(O, S, OH)がある。インジウムを含む化合物としては、例えば、InS、InO、又は、これらの混晶であるIn(O, S)、In(O, S, OH)がある。また、バッファ層２１３は、これらの化合物の積層構造を有してもよい。バッファ層２１３の厚さは、１０ｎｍ以上、１００ｎｍ以下に設定される。
【００３９】
バッファ層２１３は、光電変換率などの特性を向上させる効果を有するが、これを省略することも可能である。バッファ層２１３が省略される場合、第２の電極層２１４は、光電変換層２１２上に配置される。
【００４０】
第２の電極層２１４は、例えば、ｎ型導電層である。第２の電極層２１４は、例えば、禁制帯幅が広く、抵抗値が十分に低い材料を備えるのが望ましい。また、第２の電極層２１４は、太陽光などの光の通り道となるため、光電変換層２１２が吸収可能な波長の光を透過する性質を持つのが望ましい。この意味から、第２の電極層２１４は、透明電極層又は窓層と呼ばれる。
【００４１】
第２の電極層２１４は、例えば、III族元素（B、Al、Ga、又は、In）がドーパントとして添加された酸化金属を備える。酸化金属の例としては、ZnO、又は、SnO2がある。第２の電極層２１４は、例えば、ITO（酸化インジウムスズ）、ITiO（酸化インジウムチタン）、IZO（酸化インジウム亜鉛）、ZTO（酸化亜鉛スズ）、FTO（フッ素ドープト酸化スズ）、GZO（ガリウムドープト酸化亜鉛）など、から選択可能である。第２の電極層２１４の厚さは、０．５μｍ以上、２．５μｍ以下に設定される。
【００４２】
図４の説明に戻る。
バックシート２２は、基板ガラス２１Ａの裏面を覆う。ここで、基板ガラス２１Ａの裏面とは、基板ガラス２１Ａの２つの表面のうち、電池層２１Ｂが設けられる表面とは反対側の表面のことを言うものとする。バックシート２２は、例えば、ＰＥＴ（Poly Ethylene Terephthalate）、金属箔（例えば、アルミニウム箔）などを備える。
【００４３】
封止材２４は、電池層２１Ｂとカバーガラス２３との間に配置される。カバーガラス２３は、例えば、白板強化ガラス、透明な樹脂板などである。封止材２４は、例えば、ＥＶＡ（Ethylene Vinyl Acetate）、ＰＶＢ（Poly Vinyl Butyral）、シリコン樹脂など、の材料を備える。封止材２４は、加圧及び加熱により、電池層２１Ｂを封止すると共に、電池層２１Ｂとカバーガラス２３とを互いに密着する。
【００４４】
図６は、太陽電池モジュールの第２の例を示す。
第２の例は、シリコン系太陽電池モジュールの例である。
【００４５】
太陽電池モジュール２０は、電池セル部２１と、バックシート２２と、カバーガラス２３と、電池セル部２１を封止する封止材２４と、を備える。封止材２４は、バックシート２２及びカバーガラス２３を互いに密着する。即ち、電池セル部２１は、バックシート２２とカバーガラス２３との間に挟み込まれる。
【００４６】
シリコン系太陽電池モジュールは、電池層として、シリコン基板からなる電池セル部２１を備えている。電池セル部２１は、第１の例に示した化合物系太陽電池モジュールにおける電池層と同様に、封止材２４により封止される。
【００４７】
尚、バックシート２２、カバーガラス２３、及び封止材２４については、第１の例と同じであるため、ここでの説明を省略する。
【００４８】
＜太陽電池モジュールのリサイクル方法＞
次に、太陽電池モジュールのリサイクル方法の例を説明する。
【００４９】
・第１の例
第１の例は、太陽電池モジュールから基板ガラスを、封止材をほとんど残さず引き剥がす方法に関する。
【００５０】
太陽電池モジュールのリサイクルにおける技術的な課題の一つは、カバーガラスから封止材を如何に効率的に引き剥がすかにある。例えば、ＥＶＡなどの封止材は、上述したように、カバーガラスと電池セル部との間を密着しながら埋め込むことで、電池セル部への水分や塵などの侵入を防ぐ役割を有する。即ち、より確実な封止を実現するほど、カバーガラスから封止材を引き剥がすことが難しくなる。
【００５１】
そこで、本発明者らは、如何にしたらカバーガラス上に封止材をほとんど残すことなく、カバーガラスから封止材を引き剥がすことができるかを検討したところ、そのためには、太陽電池モジュールの温度、具体的には、カバーガラスと封止材との界面の温度と、封止材を引き剥がすときに太陽電池モジュールに加える力と、が重要であることを見出した。この温度と力との関係に基づき、封止材をカバーガラスから引き剥がすという思想は、従来、存在しなかったものである。
【００５２】
図７は、太陽電池モジュールのリサイクル方法の第１の例を示す。
リサイクルの対象としての太陽電池モジュール２０は、前提として、電池セル部２１と、カバーガラス２３と、これらを密着する封止材２４と、を備えるものとする。
【００５３】
同図に示すように、本例では、引き剥がしによるカバーガラス分離工程を実行し、太陽電池モジュール２０を、カバーガラス２３と、それ以外の電池セル部２１及び封止材２４と、に分離する。ここで、引き剥がしによるカバーガラス分離工程とは、カバーガラス２３と封止材２４との界面を所定の温度範囲に設定し、かつその界面が所定の温度範囲を維持した状態で太陽電池モジュール２０の側面から電池セル部２１に力を印加する工程のことである（ステップＳＴ０１）。
【００５４】
カバーガラス２３と封止材２４との界面を所定の温度範囲に設定するのは、カバーガラス２３と封止材２４との密着力を弱めるためである。但し、封止材２４は、溶けるほどまでには加熱しない。本例では、封止材２４は、軟化温度以上、溶解温度以下に設定される。また、電池セル部２１に力を印加するのは、その力が印加された部分を起点にして、電池セル部２１及び封止材２４をカバーガラス２３から引き剥がすためである。
【００５５】
このように、第１の例の方法によれば、カバーガラス２３と、それ以外の電池セル部２１及び封止材２４と、の分離を、簡易かつスムーズに行うことができる。また、この分離後において、カバーガラス２３は、粉砕されず、かつ封止材２４は、カバーガラス２３上にほとんど残らない。即ち、封止材２４は、カバーガラス２３上に全く存在しないか、又はその縁部に少し残存する程度である。
【００５６】
結果として、本例の方法によれば、太陽電池モジュール２０から分解されたリサイクル用のカバーガラス２３として、ガラス本体の重量に対する、ガラス本体に残存した封止材２４の重量の比が９％以下のカバーガラス２３を提供可能となる。但し、ガラス本体とは、封止材２４が全く付着していないカバーガラス２３のことである。従って、本例の方法によれば、カバーガラス２３からガラス材料を有効にリサイクル可能となると共に、カバーガラス２３をそのまま再利用することも可能となる。
【００５７】
図８は、太陽電池モジュールのリサイクル方法の比較例を示す。
比較例は、カバーガラス２３から封止材２４を引き剥がすことが難しいことから、封止材２４をブレードにより切断する技術に関する。尚、図８において、図７と同じ要素には同じ符号を付すことにより、両者の比較を容易化する。
【００５８】
従来は、カバーガラス２３から封止材２４を引き剥がすということはせず、切断によるカバーガラス分離工程により、電池セル部２１とカバーガラス２３とを分離するのが一般的である。ここで、切断によるカバーガラス分離工程とは、ブレードにより封止材２４を切断することで、電池セル部２１とカバーガラス２３とを分離する工程のことである（ステップＳＴ１１）。
【００５９】
しかし、この場合、封止材２４は、カバーガラス２３上に大量に残存する。しかも、カバーガラス２３の表面は、太陽光を効率的に電池セル部２１に導くために、微細な凹凸（エンボス）が多数設けられている。即ち、カバーガラス２３の凹部内に残存した封止材２４を物理的に取り除くことは、極めて困難である。従って、比較例では、切断によるカバーガラス分離工程により得られるカバーガラス２３に対して、さらに、封止材除去工程を実行する必要がある（ステップＳＴ１２）。
【００６０】
封止材除去工程は、例えば、封止材２４を高温で約１３時間焼成し、かつ熱分解する工程であり、結果として、リサイクルコストが膨大となると共に、ＣＯ２の発生により環境負荷も大きくなる。
【００６１】
以上、図７及び図８の比較から明らかなように、太陽電池モジュールのリサイクル方法の第１の例によれば、太陽電池モジュールの温度と、太陽電池モジュールに印加する力と、に基づき、カバーガラスから封止材及び電池セル部を引き剥がすことが可能となる。従って、本例によれば、低コスト及び高収率で材料を回収可能な太陽電池モジュールのリサイクル技術を実現できる。
【００６２】
次に、図９乃至図１３を参照しつつ、太陽電池モジュールのリサイクル方法の第１の例の詳細を説明する。尚、図９乃至図１３において、既に説明した図１乃至図８に示す要素と同じ要素には同じ符号を付すことにより、その詳細な説明を省略する。
【００６３】
まず、例えば、図４又は図６に示す太陽電池モジュール２０からバックシート２２を除去する。この後、図１の加熱装置１１又は図２のヒータ１２４を用いて、太陽電池モジュール２０を所定の温度範囲、例えば、４０℃以上、１４０℃以下の温度に設定する。これにより、予め、カバーガラス２３と封止材２４との間の結合力を弱めておく。
【００６４】
この後、図９に示すように、セパレータ１２３を太陽電池モジュール２０の側面に押し当てる。例えば、セパレータ１２３を静止させた状態で、太陽電池モジュール２０をステージ１２１の上面に平行な方向に移動させることで、結果として、セパレータ１２３を太陽電池モジュール２０の側面に押し当てる。この時点は、セパレータ１２３が太陽電池モジュール２０の側面に最初に接触する第１の時点である。この時、電池セル部２１、即ち、基板ガラス２１Ａ及び電池層２１Ｂは、セパレータ１２３から力を受ける。
【００６５】
例えば、図１０に示すように、セパレータ１２３が曲面部を備える場合、その曲面部が電池セル部２１に接触すると、電池セル部２１は、セパレータ１２３から力Ｆを受ける。この力Ｆの一部は、電池セル部２１を封止材２４と共にカバーガラス２３から引き剥がす力Ｆｕｐとなる。従って、図１１に示すように、電池セル部２１及び封止材２４は、セパレータ１２３と電池セル部２１との接触部を起点に、カバーガラス２３から引き剥がされていく。
【００６６】
ここで、図１１に示すように、電池セル部２１は、粉砕されながら、カバーガラス２３から引き剥がされる。従って、カバーガラス２３から分離された電池セル部２１及び封止材２４は、図７に示すように、ガラスカレットとなる。このガラスカレットから電池セル部２１内の材料、及び封止材２４を回収する方法については、後述する。
【００６７】
また、図１１に示すように、セパレータ１２３が電池セル部２１とカバーガラス２３との間に入り込むと、セパレータ１２３と電池セル部２１との接触部も変わる。この時点は、上述の第１の時点以外の第２の時点である。この時、図１２に示すように、接触部Ｐにおいて、電池セル部２１は、セパレータ１２３から力Ｆを受ける。また、接触部Ｐにおける接線Ｌとカバーガラス２３の表面とのなす角度（接触角度）θは、例えば、３６°以上、５１°以下であるのが望ましい。その根拠については、後述する。
【００６８】
また、第２の時点では、セパレータ１２３は、カバーガラス２３と封止材２４とが分離される境界部Ｘに接触しない。
【００６９】
ここで、簡単に、図８の比較例での分離の様子を説明する。
図１３に示すように、比較例では、ブレード（例えば、ホットナイフ）１２６を用いて、電池セル部２１とカバーガラス２３とを分離する。この分離は、ブレード１２６により封止材２４を切断することにより行う。この時、ブレード１２６は、常に、カバーガラス２３と封止材２４とが分離される境界部Ｘに接触する。
【００７０】
このように、カバーガラス２３が下に向いた状態で太陽電池パネル２０をセパレータ１２３に向かって送り出し、かつ太陽電池パネル２０の側面をセパレータ１２３に押し当てることで、カバーガラス２３のみがステージ１２１上に残ってそのまま流れ、それ以外の電池セル部２１及び封止材２４は、ガラスカレットとして、カバーガラス２３から分離される。
【００７１】
また、封止材２４は、カバーガラス２３上にほとんど残らないため、カバーガラス２３の回収を短時間かつ低コストで行うことができる。また、カバーガラス２３をそのまま再利用することも可能となる。
【００７２】
尚、本例の方法を用いれば、従来よりもカバーガラス２３上に残存する封止材２４の量を減らすことができるという効果を得ることができる。但し、カバーガラス２３上に残存する封止材２４の量、即ち、本例の方法による効果の程度は、種々のパラメータ（モジュール温度、セパレータの接触角度、太陽電池モジュールの搬送速度、セパレータ温度など）により変わる。これについては、後述する。
【００７３】
・実験例
次に、上述の第１の例に係る効果の程度を決めるパラメータの例を説明する。以下に説明するパラメータにおける数値限定は、実験結果に基づくものである。リサイクルの対象としての太陽電池モジュールは、化合物系太陽電池モジュールの代表例であるＣＩＳ系太陽電池モジュールとし、かつ図４に示す構造（但し、バックシート２２が除去された状態のもの）を有するものとする。
【００７４】
［モジュール温度］
図１４は、モジュール温度と封止材の密着力との関係を示す。
封止材は、電池セル部への水分や塵などの侵入を防止するため、室温（ＲＴ）においてカバーガラスと電池セル部とを強固に密着させる役割を有する。従って、ここでは、室温、例えば、約２０℃における封止材の密着力を１００％とし、モジュール温度によってこの密着力がどのように変化するかを検証する。
【００７５】
同図によれば、封止材の密着力、即ち、カバーガラスに対する密着力は、モジュール温度、即ち、カバーガラスと封止材との界面の温度が上昇するにつれて低下することが分かる。但し、封止材は、ＥＶＡとする。例えば、モジュール温度が４０℃になると、封止材の密着力は、室温のときの密着力の約半分（約５０％）に低下する。また、モジュール温度が６０℃になると、封止材の密着力は、室温のときの密着力の約２５％に低下し、モジュール温度が１２０℃になると、封止材の密着力は、室温のときの密着力の約１０％に低下する。
【００７６】
上述の引き剥がしによるカバーガラス分離工程において、封止材の密着力は、低ければ低いほど望ましいが、概ね、室温のときの密着力の５０％以下にしておけば、後述するように、ガラス材料のリサイクルに支障のないカバーガラスを回収できる。ここで、ガラス材料のリサイクルに支障のないカバーガラスとは、残存封止材の重量比が９％以下のカバーガラスを意味する。また、残存封止材の重量比とは、カバーガラスの重量をＡとし、カバーガラス上に残存する封止材の重量をＢとした場合に、（Ｂ／Ａ）×１００「％」で定義されるものとする。
【００７７】
従って、封止材がＥＶＡの場合、カバーガラスの回収を概ね支障なく行うために、モジュール温度は、４０℃以上であるのが望ましい。また、既に述べたように、封止材は、軟化温度以上、溶解温度以下であることが必要である。この点を考慮すると、ＥＶＡの場合、モジュール温度は、１４０℃以下であるのが望ましい。結果として、モジュール温度がＴ１の範囲内、即ち、４０℃以上、１４０℃以下において、カバーガラスの回収を簡易に行うことができるという効果が得られる。
【００７８】
また、封止材がＥＶＡの場合、カバーガラスの回収をさらに支障なく行うために、モジュール温度は、Ｔ２の範囲内、即ち、６０℃以上、１４０℃以下であるのが望ましい。さらに、後述するように、残存封止材の重量比が３％以下のカバーガラスを実現し、上述の引き剥がしによるカバーガラス分離工程による最大の効果を得るためには、モジュール温度は、Ｔ３の範囲内、即ち、１２０℃以上、１４０℃以下であるのが望ましい。
【００７９】
次に、上述の第１の例に係る効果を表す指標としての残存封止材の重量比がモジュール温度以外の他のパラメータによってどのように変化するかを検証する。
【００８０】
［セパレータの接触角度］
図１５は、セパレータの接触角度と残存封止材との関係を示す。
セパレータの接触角度とは、セパレータと電池セル部との接触部における接線とカバーガラスの表面（又はステージの表面）とのなす角度のことである。例えば、図１２に示すように、接触部Ｐにおける接線Ｌとカバーガラス２３の表面とのなす角度θのことを、セパレータの接触角度と定義する。
【００８１】
セパレータの接触角度は、セパレータの形状、特に、曲面部の形状を変えたり、又は太陽電池モジュールの側面をセパレータに押し当てるときのセパレータの角度を変えたりすることで、変化させることが可能である。また、太陽電池モジュールの側面をセパレータに押し当てるときのセパレータの角度は、例えば、図１に示すように、セパレータ１２３が回転軸Ｏを中心に回転可能である場合には、容易に変更可能となる。
【００８２】
同図において、横軸は、モジュール温度［℃］を示し、縦軸は、残存封止材の重量比（Ｂ／Ａ）×１００［％］を示す。そして、上述の第１の例による効果が得られるモジュール温度の範囲Ｔ１（４０℃≦Ｔ１≦１４０℃）内において、残存封止材の重量比を９％以下にするために必要なセパレータの接触角度を検証したのが同図である。
【００８３】
セパレータの接触角度は、４種類（３６°、４１°、４６°、５１°）を用意した。同図によれば、セパレータの接触角度が３６°以上、５１°以下の範囲内において、残存封止材の重量比は、９％以下になることが分かる。また、同図によれば、モジュール温度が最も低い点（４０℃）において、残存封止材の重量比が最も大きくなることが分かる。しかも、モジュール温度４０℃において、残存封止材の重量比が最も大きくなるセパレータの接触角度は、３６°（最小値）と５１°（最大値）である。
【００８４】
即ち、セパレータの接触角度が３６°を下回るか、又は５１°を超えると、モジュール温度がＴ１の範囲内において、残存封止材の重量比が９％を超える可能性があることが容易に予測される。従って、モジュール温度がＴ１の範囲内で残存封止材の重量比が９％以下になるという効果を得るためには、セパレータの接触角度は、３６°以上、５１°以下であるのが望ましい。
【００８５】
また、モジュール温度は、図１４で説明したように、１２０℃以上、１４０℃以下の範囲Ｔ３内において、封止材（ＥＶＡ）の密着力を最も低くするという効果を奏する。そこで、図１５において、この温度範囲Ｔ３内で、セパレータの接触角度により残存封止材の重量比がどのようになるかを見ると、セパレータの接触角度が３６°以上、５１°以下で、残存封止材の重量比を３％以下にできることが分かる。従って、モジュール温度がＴ３の範囲内で残存封止材の重量比が３％以下になるという効果を得るためには、セパレータの接触角度は、３６°以上、５１°以下であるのが望ましい。
【００８６】
［その他のパラメータ］
上述の第１の例に係る効果の程度を決めるパラメータは、モジュール温度及びセパレータの接触角度以外に、太陽電池モジュールの搬送速度、セパレータ温度などがある。
【００８７】
太陽電池モジュールのリサイクルにおいては、上述したように、カバーガラスの表面に平行な方向において、太陽電池モジュールとセパレータとの相対速度は、所定の速度範囲に設定され、かつ太陽電池モジュールの側面は、セパレータに押し当てられる。そこで、この所定の速度範囲、例えば、太陽電池モジュールの搬送速度（セパレータが停止している場合）と残存封止材の重量比との関係を検証した。その結果、モジュール温度がＴ１の範囲内で残存封止材の重量比が９％以下になるという効果を得るためには、太陽電池モジュールの搬送速度は、例えば２４ｍｍ／ｓ以下（但し、０ｍｍ／ｓを除く）とすることができる。
【００８８】
即ち、太陽電池モジュールの搬送速度は、遅ければ遅いほど、言い換えれば、封止材をカバーガラスから剥がす速度は、ゆっくりであればあるほど、カバーガラス上に残存する封止材の量が減ることが判明した。しかし、太陽電池モジュールの搬送速度が遅いと、リサイクルにおけるスループットが悪くなる恐れが生じる。そこで、このスループットを考慮すると、太陽電池モジュールの搬送速度は、例えば３ｍｍ／ｓ以上、２４ｍｍ／ｓ以下とすることができる。
【００８９】
セパレータ温度も、残存封止材の重量比に影響を及ぼす。しかし、実験により検証したところ、セパレータ温度は、極端に大きくならない限り、残存封止材の重量比に影響を与えない。例えば、セパレータ温度は、約１４０℃を超えた時点から、封止材の剥離を悪化させる方向に作用し、約２００℃を超えると、残存封止材の重量比を極端に増大させる。これは、セパレータ温度が約１４０℃を超えると、封止材（ＥＶＡ）中の酢酸の離脱が発生することに一因があると考えられる。
【００９０】
従って、セパレータ温度は、モジュール温度と同様に、１４０℃以下であるのが望ましい。これは、上述したように、モジュール温度が１４０℃以下のときに残存封止材の重量比を９％以下にできることに整合する。但し、セパレータの役割は、電池セル部を封止材と共にカバーガラスから引き剥がすことにあり、封止材の密着力の調整は、モジュール温度により行う。即ち、セパレータ温度は、室温に維持されていれば十分であり、かつそのほうがリサイクル方法の制御性及び本実施の形態による効果の面から望ましい。
【００９１】
以上、説明したように、第１の例によれば、ガラス材料のリサイクルに支障のないカバーガラスを簡易に回収できる。即ち、第１の例によれば、低コスト及び高収率で材料を回収可能な太陽電池モジュールのリサイクル技術を実現できる。
【００９２】
・第２の例
第２の例は、上述の第１の例に係る方法を含む太陽電池モジュールのリサイクル方法の全体フローに関する。第２の例は、リサイクルの対象としての太陽電池モジュールからそれらを構成する全ての材料を高収率、低コスト、かつ低環境負荷で回収する技術である。
【００９３】
第２の例に係るリサイクル方法は、以下の３つの工程を有することを特徴とする。
１）  カバーガラス分離工程（ステップＳＴ０１）
２）  リフトオフ工程（ステップＳＴ０２）
３）  抽出工程（ステップＳＴ０３）
【００９４】
カバーガラス分離工程（ステップＳＴ０１）は、図７及び図９〜図１２で既に説明した引き剥がしによるカバーガラス分離工程である。この工程において、太陽電池モジュールは、カバーガラスと、それ以外のガラスカレット（電池セル部及び封止材）と、に分離される。また、リフトオフ工程（ステップＳＴ０２）は、溶解液を用いて電池セル部のうち電池層を溶解することで、このガラスカレットから基板ガラスと封止材とを回収する工程である。さらに、抽出工程（ステップＳＴ０３）は、溶解された電池層を含む溶解液から溶解液中に含まれる各種材料を抽出することで、溶解液中に含まれる各種材料を回収する工程である。
【００９５】
リフトオフ工程（ステップＳＴ０２）及び抽出工程（ステップＳＴ０３）は、溶解液を用いる工程であることから、液相リサイクル工程と称される。
【００９６】
以下、図１６を参照しながら、第２の例に係る太陽電池モジュールのリサイクル方法を説明する。尚、リサイクルの対象としての太陽電池モジュールは、ＣＩＳ系太陽電池モジュールとし、かつ図４に示す構造（但し、図示しないフレームを含む状態のもの）を有するものとする。
【００９７】
まず、フレーム除去工程により、リサイクルの対象としての太陽電池モジュール２０からフレームを取り外す。ここで、フレームは、例えば、アルミニウム、アルミニウム合金などの材料を備える。続けて、バックシート除去工程により、太陽電池モジュール２０からバックシートを引き剥がす。フレーム除去工程及びバックシート除去工程は、周知の方法により実行される。
【００９８】
次に、カバーガラス分離工程（ステップＳＴ０１）により、太陽電池モジュール２０からカバーガラス２３を引き剥がす。この工程により得られるカバーガラス２３は、既に説明したように、例えば、ガラス本体の重量に対する、ガラス本体に残存した封止材２４の重量の比が９％以下である。従って、カバーガラス２３に残存する封止材は、微量であり、結果として、カバーガラス２３からガラス材料を有効にリサイクル可能となると共に、カバーガラス２３をそのまま再利用することも可能となる。
【００９９】
一方、カバーガラス分離工程により得られるカバーガラス２３以外のガラスカレットは、電池セル部２１及び封止材２４を含む。また、電池セル部２１は、例えば、基板ガラス２１Ａと、電池層２１Ｂと、を含む。電池層２１Ｂは、例えば、図５に示すように、第１の電極層２１１と、光電変換層２１２と、バッファ層２１３と、第２の電極層２１４と、を含む。光電変換層２１２は、例えば、Cu(Inx, Ga1-x)(Sey, S1-y)2、但し、０≦ｘ≦１、０＜ｙ＜１を備える。電池層２１Ｂの主要部である光電変換層２１２がCu、In、及びSeを含む場合、電池層２１Ｂは、一般的に、ＣＩＳ型と称される。
【０１００】
このように、ガラスカレットは、割れた基板ガラス２１Ａと、電池層２１Ｂと、封止材２４と、が互いに密着した状態を有する。そこで、ガラスカレットは、リフトオフ工程（ステップＳＴ０２）により、溶解液３１を用いて電池層２１Ｂを溶解することで、割れた基板ガラス２１Ａと、封止材２４と、溶解された電池層２１Ｂを含む溶解液３１と、に分離される。
【０１０１】
例えば、溶解液３１が硝酸溶液である場合、例えば、ＣＩＳ型の電池層２１Ｂは、硝酸溶液中に溶解される。一方、電池層２１Ｂを挟み込んでいた基板ガラス２１Ａ及び封止材２４は、硝酸溶液中に溶解されないため、互いに固体のまま分離される（リフトオフ工程）。また、基板ガラス２１Ａは、重量が重いので硝酸溶液の槽３２の底部に沈んだ状態となり、かつ封止材２４は、重量が軽いので硝酸溶液の槽３２の上部に浮いた状態となる。
【０１０２】
従って、基板ガラス２１Ａ及び封止材２４は、ガラスカレットを溶解液３１中に浸すリフトオフ工程により、互いに分離され、かつ別々に回収される。また、このリフトオフ工程により、ＣＩＳ型の電池層２１Ｂは、溶解液３１中に溶解された状態で回収される（液相リサイクル工程）。
【０１０３】
最後に、基板ガラス２１Ａ及び封止材２４を取り除いた後の溶解液３１から各種材料を回収するために、抽出工程（ステップＳＴ０３）が実行される。この抽出工程により、ＣＩＳ型の電池層２１Ｂ内に含まれる銅（Cu）、インジウム（In）、セレン（Se）、ガリウム（Ga）、硫黄（S）、亜鉛（Zn）など、を順次回収する場合、それらの回収率は、９０％以上を実現できる。
【０１０４】
従来、ＣＩＳ型の電池層の回収は、例えば、電池層を研磨し、かつ粉体にすることにより行っていた（粉体回収工程）。この粉体回収工程による各種材料の回収率は、粉体という性質から純度の向上に限界があり、１％以下であった。このような実情を鑑みると、液相リサイクル工程は、電池層内に含まれる各種材料の回収率が各段に向上することから、非常に優れた技術と言うことができる。
【０１０５】
また、セレンは、有害物質であることから、液相リサイクル工程によりセレンを高い回収率で回収することは、有害物質の非拡散という観点からも望ましい。さらに、液相リサイクル工程は、溶解液３１として、ＣＩＳ型の電池層２１Ｂを溶解する薬液、例えば、硝酸溶液を使用する。これは、例えば、ＥＶＡなどの封止材２４を溶解するための有機溶剤を使用しなくてよいことを意味する。
【０１０６】
上述のカバーガラス分離工程、リフトオフ工程、及び抽出工程を用いた太陽電池モジュールのリサイクル方法によれば、各種材料を回収するまでに要するリサイクルコストは、40円/kg以下、具体的には、約34円/kgを実現できる。従来の手法（図８＋粉体回収工程）の場合、各種材料を回収するまでに要するリサイクルコストは、約57円/kgであることからすれば、第２の例に係る方法は、リサイクルコストの面からも非常に有効である。
【０１０７】
尚、この約34円/kgという数値は、太陽電池モジュールの定格出力１Ｗ当たりのコストに換算すると、4.1円/Wに相当する。即ち、太陽電池パネルの定格出力１Ｗ当たりの製造コストが60〜70円/Wであると仮定すると、リサイクルコストは、その製造コストの1割以下を実現できる。
【０１０８】
＜むすび＞
以上、説明したように、本発明の実施形態によれば、低コスト及び高収率で材料を回収可能な太陽電池モジュールのリサイクル技術を実現できる。
【０１０９】
即ち、カバーガラス分離工程によれば、低コスト及び高収率でカバーガラスを回収でき、かつ封止材の焼成／分解工程が不要なため、ＣＯ２の排出がなく、環境負荷も小さくできる。また、リフトオフ工程によれば、低コスト及び高収率で基板ガラスを回収でき、かつ有機溶剤を使用しないため、安全性も向上できる。また、リフトオフ工程によれば、封止材が分解されないため、封止材も回収可能となる。さらに、抽出工程によれば、溶解液中から各種材料を化学的に取り出すことで、電池層内に含まれる各種材料を低コスト及び高収率で回収でき、かつ有害物質の非拡散という効果も実現できる。
【０１１０】
本発明のいくつかの実施形態を説明したが、これら実施形態は、一例として提示したものであり、本発明の範囲を限定することを意図しない。これら実施形態は、上述以外の様々な形態で実施することが可能であり、本発明の要旨を逸脱しない範囲で、種々の省略、置換、変更など、を行える。これら実施形態及びその変形は、本発明の範囲及び要旨に含まれると共に、特許請求の範囲に記載された発明及びその均等物についても、本発明の範囲及び要旨に含まれる。
【０１１１】
本出願は２０１８年４月１９日に出願した日本国特許出願２０１８−０８０７１６号に基づく優先権を主張するものであり、日本国特許出願２０１８−０８０７１６号の全内容を本出願に援用する。
【符号の説明】
【０１１２】
１０：太陽電池モジュールのリサイクル装置、１１：加熱装置、１２：分離装置、１２１：ステージ、１２２：駆動部、１２３：セパレータ、１２４：ヒータ、１２５：ローラー、１２６：ブレード、１３：制御部、２０：太陽電離モジュール、２１：電池セル部、２１Ａ：基板ガラス、２１Ｂ：電池層、２１１：第１の電極層、２１２：光電変換層、２１３：バッファ層、２１４：第２の電極層、２２：バックシート、２３：カバーガラス、２４：封止材、３１：溶解液、３２：槽
【図１】
2019203026.tif 000003
【図２】
2019203026.tif 000004
【図３】
2019203026.tif 000005
【図４】
2019203026.tif 000006
【図５】
2019203026.tif 000007
【図６】
2019203026.tif 000008
【図７】
2019203026.tif 000009
【図８】
2019203026.tif 000010
【図９】
2019203026.tif 000011
【図１０】
2019203026.tif 000012
【図１１】
2019203026.tif 000013
【図１２】
2019203026.tif 000014
【図１３】
2019203026.tif 000015
【図１４】
2019203026.tif 000016
【図１５】
2019203026.tif 000017
【図１６】
2019203026.tif 000018
【国際調査報告】
2019203026.tif 000019
2019203026.tif 000020
2019203026.tif 000021